(57)【要約】【課題】従来のリン酸カルシウム系化合物にはみられない特異な性状変化を示す、新規なリン酸カルシウム系化合物を提供する。【解決手段】リンとカルシウムのモル比（Ｃａ／Ｐ）が１．６〜１．７となる範囲で、１．９〜２．１Ｍの硝酸カルシウム四水和物と、１．１〜１．３Ｍのリン酸二水素アンモニウムとを含む水溶液を、８０〜１００℃に加熱して合成する。これにより得られたリン酸カルシウム系化合物は、硝酸カルシウム、硝酸アンモニウム、リン酸二水素カルシウム、及びリン酸水素カルシウムを含む複合材料であって、硝酸カルシウムの中にリン酸カルシウム系粒子が分布する構造を持つ。３５℃未満ではバルク体状であり、多湿雰囲気下では湿潤状態化し、４０℃以上に加熱するとスラリー状となり、これらバルク体状、湿潤状態、スラリー状の各状態が雰囲気に応じて可逆的に変化する。【選択図】図１
2014172794.tif 000002
【特許請求の範囲】
【請求項１】
リンとカルシウムのモル比（Ｃａ／Ｐ）が１．６〜１．７となる範囲で、１．９〜２．１Ｍの硝酸カルシウム四水和物と、１．１〜１．３Ｍのリン酸二水素アンモニウムとを含む水溶液を、８０〜１００℃に加熱して合成する、リン酸カルシウム系化合物の製造方法。
【請求項２】
請求項１に記載の製造方法によって得られたリン酸カルシウム系化合物であって、
３５℃未満ではバルク体状であり、多湿雰囲気下では湿潤状態化し、４０℃以上に加熱するとスラリー状となり、これらの各状態が雰囲気に応じて可逆的に変化する、リン酸カルシウム系化合物。
【請求項３】
硝酸カルシウム、硝酸アンモニウム、リン酸二水素カルシウム、及びリン酸水素カルシウムを含む複合材料となっている、請求項２に記載のリン酸カルシウム系化合物。
【請求項４】
硝酸カルシウムの中にリン酸カルシウム系粒子が分布する構造を持つ、請求項２または請求項３に記載のリン酸カルシウム系化合物。
【発明の詳細な説明】
【技術分野】
【０００１】
本発明は、従来のリン酸カルシウム系化合物にはみられない特異な性状変化、具体的にはバルク体状態と、湿潤化状態と、スラリー状態との間で可逆的な変化を示す、新規なリン酸カルシウム系化合物に関する。
【背景技術】
【０００２】
リン酸カルシウム系化合物とは、少なくともカルシウムイオン（Ｃａ2+）とリン酸イオン（ＰＯ43‐）または二リン酸イオン（Ｐ2Ｏ74‐）とからなる化合物である。リン酸カルシウム系化合物は、安全性が高く、生体親和性、表面吸着性、イオン交換性、および自己硬化性に優れている。そのため、医療・歯科分野から環境分野まで幅広く応用され、その利用用途は多種多様であり、あらゆる可能性を秘めた物質である。天然には、燐灰石としてフッ化物あるいは塩化物との複塩の形で存在し、土壌中に広く存在する。また、動物の歯や骨は、リン酸カルシウム系複合材料の一種であるヒドロキシアパタイト（Ｃａ１０（ＰＯ４）６（ＯＨ）２）が主成分（歯ではエナメル質の９５％、骨では６５％を占める）であり、非常に身近な化合物である。人工的に合成したリン酸カルシウム系複合材料は、リンとカルシウムのモル比（Ｃａ／Ｐ）によって表１に示すような様々な化合物があり、主に粉末状として存在する。
【０００３】
【表１】
2014172794.tif 000003
【０００４】
リン酸カルシウム系化合物の用途は様々であり、その用途や組成等に応じて粉末状、顆粒状、ブロック体（バルク体）、および多孔体といった様々な形状のセラミックス製のものが作製されている。さらに、リン酸カルシウム系化合物同士の複合化により、単体よりも性能を高めたリン酸カルシウム複合材料が研究されている。例えば、水酸化アパタイトとβ−リン酸三カルシウムの混合体が焼結材料として生体材料に用いられている（非特許文献１）。また、α−ＴＣＰの水和硬化を利用してリン酸カルシウム系複合材料をペースト状にする研究も進められている（非特許文献２）。
【０００５】
また、カルシウム塩とリン酸塩とをＣａとＰとのモル比（Ｃａ／Ｐ）に換算して０．８〜３．０の範囲となる量にて含む水溶液を、尿素の存在下にて７０℃以上９０℃未満の温度で加熱して、リン酸八カルシウムとリン酸水素カルシウムとの混合物からなる繊維状物を生成させ、次いで、この繊維状物を９０〜１８０℃の温度で加熱して、リン酸八カルシウムとリン酸水素カルシウムの全量が加水分解しないうちに加熱を止めることによって、リン酸八カルシウム、リン酸水素カルシウム及び水酸アパタイトの混合物からなる繊維状リン酸カルシウムを生成させる工程と、得られた繊維状リン酸カルシウムを１２００〜１５００℃の温度にて焼成することによりα−リン酸三カルシウムを生成させる工程とを経て得られた繊維状リン酸カルシウムが、特許文献１に開示されている。
【０００６】
また、粒子の９０重量％が３００ミクロン未満、粒子の９０重量％が１０ミクロンを超える粒径を有する、ブルッシャイトリン酸カルシウムの懸濁液を、塩基性溶液を用いてｐＨを７．０〜１０．０の間に維持するとともに、反応温度が６０〜９０℃で処理し、ブルッシャイトリン酸カルシウムのヒドロキシアパタイトリン酸カルシウムへの変換を可能にするのに十分な時間の間、ｐＨを７．０以上に維持し、この処理を経た水溶液から固形物を分離乾燥することによって、顆粒形状のリン酸カルシウムを得ることが、特許文献２に開示されている。その他にも、リン酸カルシウム系化合物の研究が種々行われている。
【先行技術文献】
【非特許文献】
【０００７】
【非特許文献１】土井豊、「<総説>バイオセラミックス」、岐阜歯科学会雑誌、２００２年、２８（３）、ｐ２８１−２９０
【非特許文献２】門間英毅、金澤孝文、「α−燐酸カルシウムの水和」、窯業協会誌、１９７６年、８４（９６８）、ｐ５３−５７
【特許文献】
【０００８】
【特許文献１】特許第４７６４９８５号公報
【特許文献２】特許第４８５４５０７号公報
【発明の概要】
【発明が解決しようとする課題】
【０００９】
しかしながら、これまでのリン酸カルシウム系化合物は、一旦粉末やバルク体等として作製されると他の状態へ変化するものはなく、ましてや雰囲気に応じて可逆的に性状変化するものは存在しなかった。これに対し本発明者らは、従来のリン酸カルシウム系化合物にはみられない特異な性状変化、具体的には、環境雰囲気に応じてバルク体状態と、湿潤化状態と、スラリー状態との間で可逆的な性状変化を示す、全く新規なリン酸カルシウム系化合物を得ることに成功した。
【００１０】
すなわち、本発明は、従来のリン酸カルシウム系化合物にはみられない特異な性状変化を示す、新規なリン酸カルシウム系化合物を提供することを目的とする。
【課題を解決するための手段】
【００１１】
そのための手段として、本発明に係るリン酸カルシウム系化合物の製造方法は、リン（Ｐ）とカルシウム（Ｃａ）のモル比（Ｃａ／Ｐ）が１．６〜１．７となる範囲で、１．９〜２．１Ｍの硝酸カルシウム四水和物と、１．１〜１．３Ｍのリン酸二水素アンモニウムとを含む水溶液を、８０〜１００℃に加熱して合成する。なお、（Ｃａ／Ｐ）が１．６７のヒドロキシアパタイトは焼成により得られるが、本発明のリン酸カルシウム系化合物は焼成を行わない。
【００１２】
当該製造方法によって得られたリン酸カルシウム系化合物は、硝酸カルシウム、硝酸アンモニウム、リン酸二水素カルシウム、及びリン酸水素カルシウムを含む複合材料であって、３５℃未満ではバルク体状であり、多湿雰囲気下では湿潤状態化し、４０℃以上に加熱するとスラリー状となり、これらバルク体状、湿潤状態、スラリー状の各状態が雰囲気に応じて可逆的に変化する。このリン酸カルシウム系化合物は、硝酸カルシウムの中にリン酸カルシウム系粒子が分布する構造を持つ。
【００１３】
なお、本発明において、「Ｍ」は「ｍｏｌ／Ｌ」を意味する。また、数値範囲を示す「○○〜××」とは、特に明示しない限り「○○以上××以下」を意味する。
【発明の効果】
【００１４】
本発明によれば、雰囲気に応じてバルク体状、湿潤状態、スラリー状の各状態へ可逆的に性状変化する、従来にはなかった全く新規なリン酸カルシウム系化合物を得ることができる。
【図面の簡単な説明】
【００１５】
【図１】リン酸カルシウム系化合物の性状変化を示す写真である。
【図２】ＸＲＤによって得られた試料の回折結果である。
【図３】フーリエ変換赤外分光装置により得られた試料のＦＴ−ＩＲスペクトルである。
【図４】試料の熱分析結果である。
【図５】試料のln(Tp2/h)と1/Tpの関係を示すグラフである。
【図６】３００℃で焼成した試料のＳＥＭ写真である。
【図７】４００℃で焼成した試料のＳＥＭ写真である。
【図８】５００℃で焼成した試料のＳＥＭ写真である。
【図９】６００℃で焼成した試料のＳＥＭ写真である。
【図１０】試料断面のＦＥ−ＳＥＭ画像である。
【図１１】ＥＤＳによる試料断面の酸素分布である。
【図１２】ＥＤＳによる試料断面のカルシウム分布である。
【図１３】ＥＤＳによる試料断面のリン分布である。
【図１４】ＥＤＳによる試料断面の窒素分布である。
【発明を実施するための形態】
【００１６】
以下、本発明について詳しく説明する。本発明のリン酸カルシウム系化合物は、硝酸カルシウム四水和物（Ｃａ（ＮＯ3）2・４Ｈ2Ｏ）とリン酸二水素アンモニウム（ＮＨ4Ｈ2ＰＯ4）とを湿式法によって合成することで得られる。
【００１７】
硝酸カルシウム四水和物とリン酸二水素アンモニウムとは、リンとカルシウムのモル比（Ｃａ／Ｐ）が１．６〜１．７となる範囲で混合する。このとき、硝酸カルシウム四水和物は１．９〜２．１Ｍとし、リン酸二水素アンモニウムは１．１〜１．３Ｍとする。これらの範囲から外れると、リン酸カルシウム系化合物を合成することはできるとしても、雰囲気に応じて可逆的に性状変化するリン酸カルシウム系化合物は得られなくなる。
【００１８】
硝酸カルシウム四水和物及びリン酸二水素アンモニウムは、それぞれ上記所定のモル濃度で含む水溶液として、純水（蒸留水）へ同量滴下し混合水溶液とする。滴下速度は特に限定されないが、凡そ０．１〜３ｍＬ／ｍｉｎとすればよい。そして、硝酸カルシウム四水和物及びリン酸二水素アンモニウムを含む混合水溶液を加熱することで合成する。このときの加熱温度は、８０〜１００℃とする。加熱温度が８０℃未満では、合成が不充分となったり、合成時間も長くなる。加熱時間（合成時間）は、１０〜３６時間程度、好ましくは１２〜２８時間程度とする。また、加熱合成中は、合成を促進させるために撹拌することが好ましい。
【００１９】
最後に、合成により生じた固形物を乾燥することで、リン酸カルシウム系化合物を得ることができる。乾燥は、水溶液の水分が蒸発により消失するまで加熱を継続して、合成と乾燥とを連続して行うと効率的である。なお、一般的に人工骨補填材として使用される（Ｃａ／Ｐ）が１．６７のヒドロキシアパタイトは焼成により得られるが、本発明のリン酸カルシウム系化合物は焼成を行わない。
【００２０】
これにより得られたリン酸カルシウム系化合物は、実際には硝酸カルシウム（Ｃａ（ＮＯ3）2）、硝酸アンモニウム（ＮＨ4ＮＯ3）、リン酸二水素カルシウム（Ｃａ（Ｈ2ＰＯ4）2）、及びリン酸水素カルシウム（ＣａＨＰＯ4）を含む複合材料となっており、硝酸カルシウムの中にリン酸カルシウム系粒子が分布する構造を持つ。そして、通常の雰囲気下、具体的には３５℃未満では、一定の形状と硬度を維持するバルク体状（ブロック体状ないし固体状）となっている（図１（ａ）参照）。一方、多湿（例えば湿度５０％以上）な雰囲気（湿潤雰囲気）下では、硝酸カルシウムの潮解性により湿潤状態（空気中の水分を吸収して形が若干崩れ、湿った状態）となる（図１（ｂ）参照）。なお、高温（例えば３５℃以上４０℃未満）多湿雰囲気であれば、より湿潤状態となり易い。さらに、４０℃以上に加熱すると、流動性及び粘性を有するスラリー状となる（図１（ｃ）参照）。しかも、これらの各状態は、図１に示すように、その環境雰囲気に応じて可逆的に変化するという特異な性状を示す。すなわち、湿潤状態となったものでも乾燥すればバルク体状へ戻り、４０℃以上に加熱してスラリー状となっても、これが冷めることで再度バルク体状へ戻る。
【実施例】
【００２１】
≪試料の作製≫
試薬としてＣａ（ＮＯ3）2・４Ｈ2Ｏ（和光純薬工業製、試薬特級）とＮＨ4Ｈ2ＰＯ4（和光純薬工業製、試薬特級）を使用し、カルシウムとリンのモル比（Ｃａ／Ｐ）が１．６７となるように、２．０ＭのＣａ（ＮＯ3）2・４Ｈ2Ｏ水溶液２０ｍｌと、１．２ＭのＮＨ4Ｈ2ＰＯ４水溶液２０ｍｌを、それぞれ１６０ｍｌの蒸留水中に１ｍｌ／ｍｉｎの速度で、蒸留水を撹拌しながら同時に滴下した。次に、ホットスターラーを用いて、混合溶液を撹拌しながら１２〜１６時間１００℃で加熱及び乾燥し、スラリー状の試料（図１（ｃ）参照）を得た。スラリー状の試料を湿気の少ない場所で冷ますと、３４℃程度から固化し始め、３０℃程度で完全に固まって、図１（ａ）に示すようにバルク体となった。
【００２２】
これにより得られたバルク体状の試料を室温にて湿度６０％の多湿雰囲気下に曝すと、徐々に潮解して図１（ｂ）に示すように湿潤状態となった。これを室内雰囲気に戻して乾燥させると、再度固化してバルク体となった。さらに、ホットスターラーを用いてバルク体状の試料を加熱していくと、４０℃以上で図１（ｃ）に示すようにスラリー状となった。加熱を止めると、これが冷めることで再度固化してバルク体となった。
【００２３】
＜硬度測定＞
次に、デュロメータ（テクロック製、ＧＳ−７２０Ｈ  タイプＤ）を用いて、バルク体試料の硬度を次のように測定した。平らな面に置いた試料の平面に、両手でしっかりと保持したデュロメータの加圧面（押針面）を真上から一定速度で垂直に押しつけ、密着後ただちに指示した最大値を硬さとして読み取り、ＩＳＯ−７６１９に基づき５点中央値を結果とした。測定結果の数値はＤ０〜Ｄ１００で表される。
【００２４】
上記により測定したバルク体試料の硬度はＤ６０であり、その際にデュロメータにかかるバネの力は２６７００ｍＮであった。モース硬度で換算すると、モース硬度５に相当し、天然に存在するリン酸カルシウムの一種である燐灰石と同等の硬度を示した。
【００２５】
＜試料の同定＞
続いて、粉末Ｘ線回折装置（理学製、MiniFlex、ＸＲＤ）を用いて、以下の条件で試料を同定した。Ｘ線の管球にはＣｕを用いた。フィルタにはＫβフィルタを用いた。スリットは発散スリットVariable、散乱スリット４．２ｄｅｇ、受光スリット０．３ｍｍとし、ゴニオメータの走査速度は２．０°／ｍｉｎで、サンプリング幅０．０１°、走査範囲を１０．０〜５０．０°とした。
【００２６】
当該ＸＲＤによって得られた試料の回折結果を図２に示す。新規リン酸カルシウム系化合物のＸ線回折パターンは、リン酸二水素カルシウム（Ｃａ（Ｈ2ＰＯ4）２）、リン酸水素カルシウム（ＣａＨＰＯ4）、硝酸カルシウム（Ｃａ（ＮＯ3）2）、硝酸アンモニウム（ＮＨ4ＮＯ3）と一致した。リン酸カルシウム系化合物の他に、硝酸カルシウム及び硝酸アンモニウムが確認されたため、本発明のリン酸カルシウム系化合物は複合材料であることが確認できる。
【００２７】
また、フーリエ変換赤外分光法（Varian製Varian7000、ＦＴ−ＩＲ）による試料の分析を、以下の条件で行った。光源は高輝度セラミックス、検知器はＤＴＧＳ（重水素化硫酸トリグリシン）、パージは窒素ガス、分解能は４ｃｍ-1，積算回数は１２８回で測定した。試料は潮解性を持っているため、ＡＴＲ法により測定を行った。付属装置は、一回反射型ＡＴＲ測定付属装置（GoldenGate、Specac社製）、ＡＴＲ結晶（ＩＲＥ：Internal Reflection Element）Ｇｅ、入射角４５°である。測定は、試料を任意にサンプリングした２箇所について行った。
【００２８】
フーリエ変換赤外分光装置により得られたＦＴ−ＩＲスペクトル（ＩＲＥ：Ｇｅ、入射角：４５°、表示波数：１８００〜６００ｃｍ-1）のまとめを図３に示す。この結果からも、試料にはリン酸二水素カルシウム、リン酸水素カルシウム、硝酸カルシウム、及び硝酸アンモニウムを含む複合材料であることが確認された。リン酸二水素カルシウムは、純粋なものは潮解性がないが、多く微量のリン酸を含むため潮解性を有することもある。硝酸カルシウムは、四水和物では潮解性を有し、１３０℃で吸湿性の無水物となる。硝酸アンモニウムは、きわめて吸湿性である。これらの性質から、試料の性状変化には、硝酸カルシウムおよび硝酸アンモニウムが関係していると考えられる。特に、硝酸カルシウムは無水物と水和物において性質が異なるため、深く関係していると考えられる。
【００２９】
＜熱分析＞
そこで、試料の熱分析結果から性状変化の原因を検討した。まず、差動型示差熱天秤を用いて、熱重量分析（ＴＧＡ）および示差熱分析（ＤＴＡ）を行った。ＴＧＡとＤＴＡを同時に行い、温度変化による試料の反応を分析した。本試験では、基準物質としてＡｌ２Ｏ３を使用し、室温〜１０００℃まで２℃／ｍｉｎで温度上昇させた。
【００３０】
熱分析結果を図４に示す。図４の結果から、熱重量変化は６００℃までに−５８．３４％であった。６００℃以降は重量変化が見られなかった。
（ａ）６０℃付近に大きな吸熱ピークが見られた。これは、硝酸塩が結晶水に溶けたため、吸熱反応が起こったと考えられる。結晶水は２５０℃までに放出された（６．１式参照）。
Ca(NO3)2・4H2O→Ca(NO3)2+4H2O    （６．１）
（ｂ）８０℃から１７０℃の間でＮＨ４ＮＯ３が転移した。ＮＨ４ＮＯ３の温度上昇による変化は、次の通りである。
α−斜方晶←８４．２℃→正方晶←１２５℃→立方晶←１６９．５℃→液相
（ｃ）１６０℃付近に吸熱ピークが見られた。これは、ＮＨ４ＮＯ３が液相に転移したと考えられる。
（ｄ）ＮＨ４ＮＯ３は１４２℃付近から分解した（６．２式参照）。
NH4NO3→N2O+2H2O      （６．２）
（ｅ）２９０℃付近にＮＨ４ＮＯ３が分解したときの発熱ピークが見られた。
（ｆ）Ｃａ（ＮＯ3）2の融点は５６１℃である。融点に相当する吸熱ピークは５２０℃付近に見られた。また、５００℃付近からＣａ（ＮＯ3）2は分解し始めた（6．3式参照）。
Ca(NO3)2→CaO+NO3    (6．3)
【００３１】
また、試料の結晶化に必要なコストを求めるため、活性化エネルギーを求めた。測定には、差動型示差熱天秤（理学電機製、ＴＧ８１２０）を用いて，昇温速度を２℃／ｍｉｎ、５℃／ｍｉｎ、１０℃／ｍｉｎで測定した。昇温速度を変化させたＤＴＡ曲線の発熱ピーク温度から、Kissingerの式（２．１式）を用いて試料の結晶化の活性化エネルギーを求めた。
ln(Tp2/h)=Ec/RTp+constant      (2．1)
なお、２．１式においてｈは昇温速度、Ｔｐは発熱ピークの温度（Ｋ），Ｒは気体定数（８．３１４Ｊ／ｍｏｌ・Ｋ）、Ｅｃは活性化エネルギー（ｋＪ／ｍｏｌ）である。
【００３２】
図５は、ln(Tp2/h)と1/Tpの関係である。この結果から、試料の活性化エネルギーは１３９ｋＪ／ｍｏｌであった。ヒドロキシアパタイトの活性化エネルギー４３５．１ｋＪ／ｍｏｌに比べて、活性化エネルギーは６８％程度小さかった。このことから、本発明のリン酸カルシウム系化合物は、結晶化に必要な活性化エネルギーが小さく、必要なコストも低くなることが確認できた。
【００３３】
＜焼成試験＞
熱分析の結果を踏まえて、試料を３００℃、４００℃、５００℃、６００℃でそれぞれ２時間焼成し、これらの表面観察を行った。表面観察には走査型電子顕微鏡（日立製作所製、Ｓ−２６００Ｎ、ＳＥＭ）を使用し、測定条件は加速電圧１５ｋＶ、ビーム５０である。
【００３４】
各温度で焼成した試料のＳＥＭ画像結果を図６〜９に示す。これらの粒径は５０〜１００μｍで、凝集している箇所も見られた。３００℃で焼成した試料のＳＥＭ画像（図６）から，１００μｍほどの球状の粒子が一部見られた。焼成温度が高くなるにつれてこの球状は崩れていった。図７，８の結果から、４００〜５００℃の間で形状が大きく変化し、５００℃で焼成した試料には２〜４μｍほどの穴や凹みが確認できた。これは、熱分析の結果から、結合水の放出や窒化物の分解が原因だと考えられる。図９の結果から、６００℃で焼成した試料は、５００℃以下で焼成した試料とは違い、細かい凹凸が確認できた。これは、硝酸カルシウムなどの窒化物が完全に放出したことで、リン酸カルシウム系化合物本来の固体の状態、すなわちヒドロキシアパタイトになったものだと考えられる。
【００３５】
また、６００℃で焼成した試料に含まれる元素について，蛍光Ｘ線分析装置（理学電機工業製、ＲＩＸ３００１、ＸＲＦ）を用いて以下の条件で定性分析を行った．分析手法はＳＦＰバルク、フラックス成分はＬｉ２Ｂ４Ｏ７、希釈率は１０．００００とした。この結果、ＣａＯは５９．０４０９（ｍａｓｓ％）、Ｐ２Ｏ５は４０．８７５１（ｍａｓｓ％）であった。よって、６００℃で焼成した場合、窒素は完全に放出したと言える。すなわち、６００℃で焼成した試料には、硝酸カルシウムを含む窒化物が完全に放出しており、本発明のリン酸カルシウム系化合物の性状変化の原因は、硝酸カルシウムであることがわかった。
【００３６】
この結果を踏まえて、３００℃、４００℃、５００℃で焼成した試料について、加熱と冷却による性状変化を観察した。試料は５０℃程度で加熱した。３００℃と４００℃で焼成した試料は、スラリー状へと性状変化を示したが、５００℃で焼成した試料はほとんど変化が見られなかった。よって、硝酸カルシウムの分解が始まる５００℃では、性状変化が起こらないことがわかった。
【００３７】
次に、試料の含有元素を分析するため、次の方法で試料断面の分析を行った。３００℃で焼成した試料をカーボンペーストによって固化させ、断面試料作製装置（日本電子製、ＩＢ−０９０１０ＣＰ）を用いてアルゴンイオンにより研磨し、断面試料を作製した。そして、その断面を電界放出形ナノ解析電子顕微鏡（日本電子製、ＪＥＭ−２１００、ＦＥ−ＳＥＭ）により断面観察を行った。測定条件は、加速電圧１０ｋＶとした。その結果を図１０に示す。図１０の結果から、中央に粒子を確認できた。
【００３８】
そのうえで、試料から出てくるＸ線を付属のエネルギー分散型分光器（ＥＤＳ）によって検出し、試料断面の構成元素とその量（分布）を測定した。その結果を図１１〜図１４に示す。図１１（ＯＫ）は、酸素の原子％（分布）を示す。図１２（ＣａＫ）は、カルシウムの原子％（分布）を示す。図１３（ＰＫ）は、リンの原子％（分布）を示す。図１４（ＮＫ）は、窒素の原子％（分布）を示す。
【００３９】
図１１〜図１４の結果から、ＯおよびＣａは画像全体に分布しており、Ｏは濃度が高く、Ｃａは濃度が低いことがわかった。粒子にはＰ，Ｏ，Ｃａが分布していた。一方、粒子の周りにはＮ，Ｏ，Ｃａが分布していた。すなわち、粒子状にリンが存在する部分があり、その周りを窒素が存在する部分が取り囲むように別々に分布していることが確認できた。これにより、硝酸カルシウムの中にリン酸カルシウム系粒子が分布する構造を持つことが確認された。
【００４０】
≪比較例≫
試料の性状変化の原因が硝酸カルシウムなどの窒素化合物である可能性が高いため、リン酸カルシウム系化合物に硝酸カルシウムを混合した場合について検討した。具体的には、リン酸カルシウムニ水和物（Ｃａ3（ＰＯ４）2・２Ｈ2Ｏ、和光純薬工業製  試薬特級）２．０Ｍと硝酸カルシウム四水和物（和光純薬工業製  試薬特級）１．２Ｍとを、実施例と同様に滴下、加熱・乾燥を行って試料（比較例）を得た。しかし、これにより得られた化合物では、特異な性状変化は起こらなかった。
【産業上の利用可能性】
【００４１】
本発明のリン酸カルシウム系化合物は、温度や湿度の変化で容易に状態変化することを利用して、自由度が高く混練操作の必要がない理想的な自己硬化型骨補填材への応用が期待できる。また、湿潤化し溶ける特性を利用して、長時間潤いを保つ口紅などの化粧品への応用が期待できる。さらには、空気中から水分を吸着し同時にリン肥料としての役割を果たす自動保水型肥料への応用や砂漠の緑化など、医療・生活・環境といった様々な分野への応用が期待される。
【図１】
2014172794.tif 000004
【図２】
2014172794.tif 000005
【図３】
2014172794.tif 000006
【図４】
2014172794.tif 000007
【図５】
2014172794.tif 000008
【図６】
2014172794.tif 000009
【図７】
2014172794.tif 000010
【図８】
2014172794.tif 000011
【図９】
2014172794.tif 000012
【図１０】
2014172794.tif 000013
【図１１】
2014172794.tif 000014
【図１２】
2014172794.tif 000015
【図１３】
2014172794.tif 000016
【図１４】
2014172794.tif 000017